(57)【要約】  プラスチックレンズ基材（２）の両面に多層膜（３ａ，３ｂ）を備える眼鏡レンズ（１）であって、少なくとも片側の面に配設された多層膜（３ａ，３ｂ）の少なくとも５３０〜５７０ｎｍの波長範囲における平均反射率を２．５〜５．５％にすることにより、薄暗い環境での物、特に赤の見えの鮮やかさ及び明るさの向上効果、並びに白いパソコン画面等の白の見えの向上効果が見られる、年配者の目に好適な眼鏡レンズを提供する。
2016181932.tif 000002
【特許請求の範囲】
【請求項１】
プラスチックレンズ基材の両面に多層膜を備える眼鏡レンズであって、
前記プラスチックレンズ基材の両面の内、少なくとも片側の面に配設された前記多層膜の少なくとも５３０〜５７０ｎｍの波長範囲における平均反射率が、２．５〜５．５％であることを特徴とする眼鏡レンズ。
【請求項２】
前記プラスチックレンズ基材の両面に配設された前記多層膜の少なくとも５３０〜５７０ｎｍの波長範囲における平均反射率の和が、３．０〜６．０％であることを特徴とする請求項１に記載の眼鏡レンズ。
【請求項３】
前記プラスチックレンズ基材の両面の内、片側の面に配設された前記多層膜において、その視感反射率が、１．５〜５．０％であることを特徴とする請求項１又は２に記載の眼鏡レンズ。
【請求項４】
前記プラスチックレンズ基材の両面の内、少なくとも片側の面に配設された前記多層膜において、少なくとも５３０〜５７０ｎｍの波長範囲における反射率に１つの極大値を有し、その反射率の極大値が、２．０〜６．０％であることを特徴とする請求項１〜３のいずれか１項に記載の眼鏡レンズ。
【請求項５】
前記少なくとも５３０〜５７０ｎｍの波長範囲は、５３０〜５８０ｎｍの波長範囲であることを特徴とする請求項１〜４のいずれか１項に記載の眼鏡レンズ。
【請求項６】
前記プラスチックレンズ基材の両面に配設された前記多層膜の４３０〜４７０ｎｍの波長範囲における平均反射率の和が、２．０％以下であることを特徴とする請求項１〜５のいずれか１項に記載の眼鏡レンズ。
【請求項７】
前記プラスチックレンズ基材の両面に配設された前記多層膜の６３０〜６７０ｎｍの波長範囲における平均反射率の和が、２．０％以下であることを特徴とする請求項１〜６のいずれか１項に記載の眼鏡レンズ。
【請求項８】
前記多層膜は、高屈折率材料と低屈折率材料とによって構成され、
前記多層膜を構成する高屈折率材料と低屈折率材料との間に、厚さ２０ｎｍ以下の導電体膜又は金属膜を備えることを特徴とする請求項１〜７のいずれか１項に記載の眼鏡レンズ。
【請求項９】
前記高屈折率材料は、二酸化ジルコニウムを含み、
前記低屈折率材料は、二酸化珪素を含むことを特徴とする請求項８に記載の眼鏡レンズ。
【請求項１０】
前記多層膜は、３層以上の多層膜である請求項１〜９のいずれか１項に記載の眼鏡レンズ。
【請求項１１】
前記プラスチックレンズ基材と前記多層膜との間に、機能性薄膜を備えることを特徴とする請求項１〜１０のいずれか１項に記載の眼鏡レンズ。
【発明の詳細な説明】
【技術分野】
【０００１】
本発明は、プラスチックレンズの両面に多層膜を備える眼鏡レンズに関する。
【背景技術】
【０００２】
近年、眼鏡レンズでは、軽量で耐衝撃性に優れ、かつ染色しやすいとの利点からプラスチックレンズが多用されている。
眼鏡用プラスチックレンズは、コスメティック効果、目の保護、遮光効果等の目的から全体を所望の色に均一に染色するか、または濃度勾配（グラデーション）をつけて染色することもさかんに行われている。
さらに、近年、コスメティック効果以外に染色により一定の機能を付与した眼鏡レンズが提案され（特許文献１、及び２参照）、盛んに発売されている。【０００３】
特に、眼鏡レンズとしては、コントラストアップや眼精疲労軽減などの効果を付与するため、可視光の中でエネルギーが大きい青色光（３８０ｎｍ〜５００ｎｍ）を効果的にカットするものが主流である。
本出願人の出願に係る特許文献１には、３８０ｎｍ〜４５０ｎｍの短波長光のみを効果的にカットすることができる特定の化合物を用いて染色して得られた、３８０ｎｍ〜４５０ｎｍの短波長光吸収性能に優れた染色レンズが開示されている。【０００４】
また、特許文献２には、可視光に対する眩しさと関連した不快感やコントラストの不鮮明感、視覚疲労等を軽減する防眩性機能を付与するために、５６５ｎｍ〜６０５ｎｍの間に主吸収ピークを有する有機系色素を含有するプラスチック眼鏡レンズを開示している。
特許文献２に開示の眼鏡レンズは、５６５ｎｍ〜６０５ｎｍの間に主吸収ピーク波長における透過率の低下が極めて大きく、視感透過率Ｙが、実施例等に開示されているものでも１４．１％〜７３．４％であり、視感透過率の低下が大きいものである。
このため、特許文献２に開示の眼鏡レンズでは、５８５ｎｍ付近に波長選択的にシャープな光吸収ピークを有しているため、優れた防眩性能とコントラスト増強効果を付与することができ、特定吸収ピークのシャープさに由来して５８５ｎｍ付近以外での光透過性が良好で明視野が確保できるため、防眩性と視認性のバランスが極めて良好であり、かつグレーやブラウンなどの各種の色調化が実現しやすいとしている。
【先行技術文献】
【特許文献】
【０００５】
【特許文献１】特開２０１３−０５４２７５号公報
【特許文献２】特開２０１３−０６１６５３号公報
【発明の概要】
【発明が解決しようとする課題】
【０００６】
しかしながら、一般的に人の水晶体は、加齢に伴って黄色く着色することが知られている。このため、図１０に示す分光比視感度曲線から明らかなように、人の目は、加齢に伴い、３８０ｎｍ〜５００ｎｍの青色光の波長領域において、視感度が低下していく。
したがって、年配者、例えば、４０歳以上の年配者においては、元々、短波長帯の青色光を黄色く着色した水晶体でカットしていることになる。このため、年配者が、眼鏡レンズとして主流である青色光を効果的にカットした、特許文献１に開示されているような眼鏡レンズを装用しても、若年者ほどの効果が得られないことが予想されると言う問題があった。
また、年配者においては、水晶体が黄色く着色しているため、白色、特に、パソコン（ＰＣ）等の画面の白色が、きれいな白に見えないことが予想されると言う問題があった。【０００７】
さらに、図１１に示すように、人の目においては、一般的に言われているように、加齢に伴い、光感度が低下し、必要とする必要照度が増加していく。一方、図１２に示すように、人の目では、明るいところで赤色と青色が同じような明るさに見えても、薄暗いところでは赤はくすんで暗く見えることがプルキンエ現象として知られている。
このため、年配者、例えば、４０歳以上の年配者においては、若年者より、薄暗いところでは、物が明るく見えない、特に、赤の鮮やかさが失われ、赤がよりくすんで暗く見えるという問題があった。
また、特許文献２に開示のプラスチック眼鏡レンズは、視感透過率が大幅に低い為、極めて明るい高照度の環境下で使用することで防眩効果等を発揮できるものであるが、常用することが想定されておらず、要求照度が増加している年配者が通常装用すると、見えにくく、薄暗いところでは、物が明るく見えない、特に、赤の鮮やかさが更に失われ、赤が更によりくすんで暗く見えるという問題があった。【０００８】
本発明は、上記事情に鑑みてなされたものであり、年配者の目に好適な眼鏡レンズを提供することを目的とする。
即ち、本発明の目的は、上記従来技術の問題点を解消し、年配者が装用した時に、薄暗いところでも、物が明るく鮮やかに、特に、赤の鮮やかさが失われず、赤が明るく見えるようにすることができ、白色、例えば、パソコン（特にＬＥＤバックライト）の白い画面がより白く見えるようにすることができ、その結果、白色を注視する必要のある作業、例えば、パソコン作業をより快適に行うことができる眼鏡レンズを提供することにある。
【課題を解決するための手段】
【０００９】
上記目的を達成するために、本発明の眼鏡レンズは、プラスチックレンズ基材の両面に多層膜を備える眼鏡レンズであって、プラスチックレンズ基材の両面の内、少なくとも片側の面に配設された多層膜の少なくとも５３０〜５７０ｎｍの波長範囲における平均反射率が、２．５〜５．５％であることを特徴とする。
ここで、プラスチックレンズ基材の両面に配設された多層膜の少なくとも５３０〜５７０ｎｍの波長範囲における平均反射率の和が、３．０〜６．０％であることが好ましい。
また、プラスチックレンズ基材の両面の内、片側の面に配設された多層膜において、その視感反射率が、１．５〜５．０％以下であることが好ましい。
また、プラスチックレンズ基材の両面のうち、少なくとも片側の面に配設された多層膜において、少なくとも５３０〜５７０ｎｍの波長範囲における反射率に１つの極大値を有し、その反射率の極大値が、２．０〜６．０％であることが好ましい。
また、少なくとも５３０〜５７０ｎｍの波長範囲は、５３０〜５８０ｎｍの波長範囲であることがより好ましい。【００１０】
また、プラスチックレンズ基材の両面に配設された多層膜の４３０〜４７０ｎｍの波長範囲における平均反射率の和が、２．０％以下であることが好ましい。
また、プラスチックレンズ基材の両面に配設された多層膜の６３０〜６７０ｎｍの波長範囲における平均反射率の和が、２．０％以下であることが好ましい。
また、多層膜は、高屈折率材料と低屈折率材料とによって構成され、多層膜を構成する高屈折率材料と低屈折率材料との間に、厚さ２０ｎｍ以下の誘電体膜又は金属膜を備えることが好ましい。
また、高屈折率材料は、二酸化ジルコニウムを含み、低屈折率材料は、二酸化珪素を含むことが好ましい。
また、多層膜は、４層以上の多層膜であることが好ましい。
また、プラスチック基材と前記多層膜との間に、機能性薄膜を備えることが好ましい。
【発明の効果】
【００１１】
本発明によれば、以上のように構成されているので、年配者の目に好適な眼鏡レンズを提供することができる。
また、本発明によれば、以上のように構成されているので、年配者が装用した時に、薄暗いところでも、物が明るく鮮やかに、特に、赤の鮮やかさが失われず、赤が明るく見えるようにすることができ、白色、例えば、パソコン（特にＬＥＤバックライト）の白い画面がより白く見えるようにすることができ、その結果、白色を注視する必要のある作業、例えば、パソコン作業をより快適に行うことができる。
【図面の簡単な説明】
【００１２】
【図１】本発明の一実施形態に係る眼鏡レンズの一例を示す模式図である。
【図２】本発明の一実施形態に係る眼鏡レンズの３種の多層膜の反射分光特性を示すグラフである。
【図３】本発明の一実施形態に係る眼鏡レンズを製造する真空蒸着装置の一実施形態を示す模式図である。
【図４】本発明の一実施形態に係る眼鏡レンズを製造する成膜装置の一実施形態を示す模式図である。
【図５】実施例１の眼鏡レンズの前面の多層膜の反射分光特性を示すグラフである。
【図６】実施例１〜２及び比較例２〜３の眼鏡レンズの後面、並びに比較例１の眼鏡レンズの両面の多層膜の反射分光特性を示すグラフである。
【図７】実施例２の眼鏡レンズの前面の多層膜の反射分光特性を示すグラフである。
【図８】比較例２の眼鏡レンズの前面の多層膜の反射分光特性を示すグラフである。
【図９】比較例３の眼鏡レンズの前面の多層膜の反射分光特性を示すグラフである。
【図１０】波長に対する対数比視感度で表される人の目の分光比視感度曲線を示すグラフである。
【図１１】人の年齢に対する要求照度で表される人の目の光視感度を説明する説明図である。
【図１２】波長に対する絶対視感度で表される人の目のプルキンエ現象を説明する説明図である。
【発明を実施するための形態】
【００１３】
以下、本発明に係る眼鏡レンズを添付の図面に示す好適実施形態に基づいて詳細に説明する。
なお、以下に示す好適実施形態は、発明の趣旨をより良く理解させるために具体的に説明するものであり、特に指定のない限り、本発明を限定するものではない。
【００１４】
図１は、本発明の一実施形態に係る眼鏡レンズの一例を模式的に示す側断面図である。
同図に示す眼鏡レンズ１は、プラスチックレンズ基材（以下、プラスチック基材という）２と、プラスチック基材２の前面（表面：眼球と反対側（外側）の面）に配設された光学多層膜３ａと、プラスチック基材２の後面（裏面：眼球側（顔側）の面）に配設された光学多層膜３ｂとを備えて構成されている。
本実施形態の眼鏡レンズ１では、プラスチック基材２の前面と光学多層膜３ａとの間、及びプラスチック基材２の後面と光学多層膜３ｂとの間には、機能性薄膜４が配設されていることが好ましい。この機能性薄膜４は、プライマ層５とハードコート層６とからなっている。また、本実施形態では、さらに、光学多層膜３ａ及び３ｂの上には撥水撥油膜１２が設けられていることが好ましい。この撥水撥油膜１２については後述する。
【００１５】
プラスチック基材２は、例えば透明なプラスチックであるアクリル系樹脂、チオウレタン系樹脂、メタクリル系樹脂、アリル系樹脂、エピスルフィド系樹脂、ポリカーボネート系樹脂、ポリウレタン系樹脂、ポリエステル系樹脂、ポリスチレン系樹脂、エピスルフィド樹脂、ポリエ−テルサルホン樹脂ポリ４−メチルペンテン−１樹脂、ジエチレングリコールビスアリルカーボネート樹脂（ＣＲ−３９）、ポリ塩化ビニル樹脂、アリルジグリコールカーボネート樹脂、ハロゲン含有共重合体、及びイオウ含有共重合体等によって形成されたものである。
【００１６】
また、本実施形態では、プラスチック基材２の屈折率（ｎｄ）としては、例えば１．５０、１．５５、１．６０、１．６７、１．７０及び１．７４のうちから選択されたものが用いられる。なお、プラスチック基材２の屈折率を１．６以上にする場合、プラスチック基材２としては、アリルカーボネート系樹脂、アクリレート系樹脂、メタクリレート系樹脂、及びチオウレタン系樹脂、エピスルフィド系樹脂等を使用することが好ましい。
また、プラスチック基材２は透光性を有していれば透明でなくてもよく、着色されていてもよい。着色されたプラスチック基材２の透過率は、５〜８５％であることが好ましい。
【００１７】
機能性薄膜４は、上述したようにプラスチック基材２と光学多層膜３ａとの間、及びプラスチック基材２と光学多層膜３ｂとの間に配置されるもので、プラスチック基材２に接して配設されたプライマ層５と、このプライマ層５に接し、かつ光学多層膜３ａ及び３ｂにそれぞれ接して配設されたハードコート層６とからなっている。
プライマ層５は、プラスチック基材２とハードコート層６との密着性を良好にするためのもので、密着層として機能するようになっている。また、眼鏡レンズ１に対する衝撃を吸収するためのものでもあり、衝撃吸収層としても機能するようになっている。
【００１８】
このプライマ層５は、ポリウレタン系樹脂を主成分とするもので、本実施形態では、ポリウレタン系樹脂に、例えば光学材料の微粒子を含有させたものである。なお、プライマ層５は、アクリル系樹脂、メタクリル系樹脂、及び有機珪素系樹脂の少なくとも一種を含んでいてもよい。プライマ層５の厚み（実際の厚み）については、０．５μｍ以上１．０μｍ以下程度とするのが好ましい。
このようなプライマ層５は、プライマ層５の形成材料液にプラスチック基材２を浸漬し、その後引き上げて乾燥することにより、プラスチック基材２上に所定の厚さで形成することができる。プライマ層５の形成材料液としては、例えば水又はアルコール系の溶媒に、上述したプライマ層５となる樹脂と光学酸化物微粒子ゾルとを分散又は溶解し、混合した液を用いることができる。
【００１９】
ハードコート層６は、プラスチック基材２を保護し、プラスチック基材２の損傷を抑制する機能を有するもので、シリコーン系耐擦傷性向上ハードコート膜等の耐擦傷性膜として機能するようになっていることが好ましい。
ハードコート層６は、シリコーン系耐擦傷性向上ハードコート膜として、例えばオルガノシロキサン系ハードコート層からなっている。オルガノシロキサン系ハードコート層は、オルガノシロキサン系樹脂に光学酸化物の微粒子を分散させたものである。光学酸化物としては、例えばルチル型の酸化チタンや、ケイ素、錫、ジルコニウム、及びアンチモンの酸化物が好適に用いられる。また、ハードコート層６として、例えば特公平４−５５６１５号公報に開示されているような、コロイド状シリカ含有の有機ケイ素系樹脂であってもよい。ハードコート層６の厚み（実際の厚み）については、２μｍ以上４μｍ以下程度とするのが好ましい。
なお、ハードコート層６として、特に制限的ではなく、例えば、ウレタン系耐衝撃性向上ハードコート層等の従来公知のハードコート層を用いても良い。
【００２０】
ハードコート層６は、ハードコート層６の形成材料液に、プライマ層５を形成したプラスチック基材２を浸漬し、その後引き上げて乾燥することにより、プラスチック基材２上のプライマ層５上に所定の厚さで形成することができる。ハードコート層６の形成材料液としては、例えば水又はアルコール系の溶媒に、上述したハードコート層６となる樹脂と光学酸化物微粒子ゾルとを分散又は溶解し、混合した液を用いることができる。
【００２１】
これらプライマ層５及びハードコート層６を含む機能性薄膜４については、その屈折率と、プラスチック基材２の屈折率とがほぼ同じであれば、機能性薄膜４とプラスチック基材２との界面での反射で生じる干渉縞の発生及び透過率の低下を抑制することができる。したがって、プラスチック基材２の屈折率に応じて、機能性薄膜４の屈折率を調整するのが望ましい。機能性薄膜４（プライマ層５、ハードコート層６）の屈折率の調整については、機能性薄膜４の主成分となる樹脂の種類（物性）を選択すること、あるいは、その主成分となる樹脂に添加する微粒子の種類（物性）を選択すること等によって行うことができる。
【００２２】
なお、本実施形態においては、機能性薄膜４がプライマ層５及びハードコート層６を含んで形成されているが、例えばプライマ層５とハードコート層６とのうち、いずれか一方、あるいは両方が省略されていてもよい。また、機能性薄膜４の構成膜として、例えばＩＴＯ（Indium Tin Oxide：酸化インジウムスズ、又はスズドープ酸化インジウムという）などからなる導電体膜やＮｉ，Ｃｒ等の金属膜や可視光の吸収層を、上述のプライマ層５及びハードコート層６に加えて配設してもよい。
本実施形態の眼鏡レンズでは、プラスチック基材２の前面と光学多層膜３ａとの間、及びプラスチック基材２の後面と光学多層膜３ｂとの間には、同じ機能性薄膜４が配設されているのが好ましいが、本発明はこれに限定されず、プラスチック基材２の前面と後面とで、異なる機能性薄膜が配設されていても良い。
【００２３】
また、本実施形態においては、光学多層膜３ａ及び３ｂをそれぞれ構成する高屈折率光学材料と低屈折率光学材料との間に、厚さ２０ｎｍ以下のＩＴＯ等の導電体膜、Ｎｉ，Ｃｒ等の金属膜又は可視光の吸収膜等を配設してもよい。導電体膜、金属膜又は可視光の厚さは、１０ｎｍ以下であってもよい。
また、導電体膜、金属膜又は可視光の吸収膜は、本実施形態の多層膜に用いられる高屈折率光学材料である酸化物に比べて、電気伝導性があり、又、可視光の吸収が大きく着色が起こるので、本実施形態の多層膜に用いられる高屈折率光学材料に用いることができず、この高屈折率光学材料とは明確に区別され、本実施形態の多層膜に用いられる高屈折率光学材料には、含まれない。
【００２４】
光学多層膜３ａ及び３ｂは、上述のプラスチック基材２に、高屈折率光学材料（高屈折率物質）と低屈折率光学材料（低屈折率物質）とが交互に複数積層されてなる多層構造、具体的には、高屈折率物質からなる高屈折率層と低屈折率物質からなる低屈折率層とを４層以上の重ね合わせた多層構造であり、入射した光の反射を防止する反射防止膜としての機能を有するものである。
本実施形態においては、プラスチック基材２の両面に配設される光学多層膜３ａ及び３ｂの少なくとも一方、即ち３ａ又は３ｂの一方は、その少なくとも５３０ｎｍ〜５７０ｎｍ、好ましくは５３０ｎｍ〜５８０ｎｍの波長範囲（緑光）における平均反射率が２．５％〜５．５％であるように設計されている。
なお、光学多層膜３ａ及び３ｂは、その少なくとも５３０ｎｍ〜５７０ｎｍ、好ましくは５３０ｎｍ〜５８０ｎｍの波長範囲（緑光）における両方の平均反射率の和が、３．０％〜６．０％であるように設計されていることが好ましい。
【００２５】
この波長範囲における両光学多層膜３ａ及び３ｂの少なくとも一方の平均反射率、即ち、どちらか一方の平均反射率を２．５％〜５．５％に限定する理由は、以下の通りである。
どちらか一方の平均反射率を２．５％以上５．５％以下に設定した場合には、光学多層膜３ａ及び３ｂを備える本実施形態の眼鏡レンズ１は、年配者が装用した時に、薄暗いところでも、物が明るく鮮やかに、特に、赤の鮮やかさが失われず、赤が明るく見えるようにすることができ、白色、例えば、パソコン（特にＬＥＤ(Light Emitting Diode：発光ダイオード)バックライト）の白い画面がより白く見えるようにすることができ、その結果、白色を注視する必要のある作業、例えば、パソコン作業をより快適に行うことができるからである。
これに対し、この波長範囲における平均反射率を２．５％未満に設定した場合には、かかる眼鏡レンズを装用する際に、反射率が低すぎて反射が少なすぎるために装用者が上記効果を得られず、実感し難いという問題があるからであり、平均反射率を５．５％超に設定した場合には、かかる眼鏡レンズを装用する際に、反射率が高すぎるために眼鏡レンズの反射が装用者に強く感じられるようになり、装用者の視界内で煩わしく感じられたり、装用者が不快に感じたりするという問題があるからである。
なお、光学多層膜３ａ及び３ｂの両方の平均反射率の和を、３．０％以上６．０％以下に設定した場合には、本実施形態の眼鏡レンズ１による上述した種々の効果をより高いものとすることができる。
【００２６】
ここで、本実施形態の眼鏡レンズ１においては、上記限定に加え、プラスチック基材２の両面のうち、少なくとも片側の面に配設された光学多層膜３ａ及び３ｂの少なくとも一方は、少なくとも５３０〜５７０ｎｍ、好ましくは５３０ｎｍ〜５８０ｎｍの波長範囲における反射率に１つの極大値を有し、その反射率の極大値が２．０％〜６．０％であることが好ましい。
即ち、光学多層膜３ａ及び３ｂの少なくとも一方は、図２に示す反射分光特性（分光反射率曲線）Ａ及びＢのように、５３０〜５７０ｎｍ、好ましくは５３０ｎｍ〜５８０ｎｍの波長範囲において、反射率の極大値を有し、その極大値が２．０％以上６．０％以下の範囲内にあることが好ましい。
その理由は、この波長範囲に反射率の極大値を有し、その反射率の極大値が２．０〜６．０％の範囲内にあれば、選択的に緑光をカットすることができ、そうすることでフィルター効果を得ることができ、上述した効果を得ることができるからである。
【００２７】
なお、本実施形態の眼鏡レンズ１においては、光学多層膜３ａ及び３ｂの両方が５３０〜５７０ｎｍ、好ましくは５３０ｎｍ〜５８０ｎｍの波長範囲において、反射率の極大値を有し、その極大値が２．０％以上６．０％以下の範囲にあることがより好ましい。
ところで、３８０ｎｍ〜７８０ｎｍの可視領域全域にわたって、低い反射分光特性（広帯域低反射特性）を有する一般的な眼鏡レンズ用反射防止膜は、図２に示す反射分光特性Ｃのように、５３０〜５７０ｎｍの波長範囲において反射率の極大値が無く、反射率自体も２．０％未満である。
なお、詳細は後述するが、図２に示す反射分光特性Ａ及びＢは、それぞれ実施例１及び２の眼鏡レンズ１の前面の光学多層膜３ａの反射分光特性であり、図２に示す反射分光特性Ｃは、実施例１及び２の眼鏡レンズ１の後面の光学多層膜３ｂの反射分光特性である。
実施例１の反射分光特性Ａ及びＣの組み合わせ、及び実施例２の反射分光特性Ｂ及びＣの組み合わせから、光学多層膜３ａ及び３ｂの５３０〜５７０ｎｍの波長範囲における平均反射率の和が、３．０〜６．０の範囲に入ることが分かる。また、実施例２の反射分光特性Ｂから、光学多層膜３ａ単独の５３０〜５７０ｎｍの波長範囲における平均反射率が、３．０〜６．０の範囲に入ることも分かる。
【００２８】
本実施形態の眼鏡レンズ１においては、プラスチック基材２の両面のうち、少なくとも片側の面に配設された光学多層膜３ａ及び３ｂの少なくとも一方は、可視領域の全体、特に、大凡４３０ｎｍ〜６７０ｎｍに亘る反射率である視感反射率が１．５％〜５．０％であることが好ましい。
その理由は、光学多層膜３ａ及び３ｂの少なくとも一方であっても、可視領域の全体に亘って視感反射率を１．５％〜５．０％での範囲に少し低く抑えることにより、上述した効果を得易くなるからであり、視感反射率が１．５％未満では、上述した効果を感じにくくなり、５．０％超では、眼鏡レンズの反射が装用者に強く感じられるようになり装用者が不快に感じたりする恐れがあるからである。
なお、本実施形態の眼鏡レンズ１においては、光学多層膜３ａ及び３ｂの一方の視感反射率が１．５％〜５．０％の規定範囲内であれば、装用者が感じる反射のギラツキを抑えることができるので、もう一方の面はなるべく低反射の多層膜であった方が眼鏡レンズとして好ましい。
【００２９】
また、本実施形態の眼鏡レンズ１においては、上記限定に加え、プラスチック基材２の両面に配設された光学多層膜３ａ及び３ｂの４３０〜４７０ｎｍの波長範囲における平均反射率の和が、２．０％以下であることが好ましい。
その理由は、この平均反射率の和が、２．０％超では、黄味が比較的強く感じられるようになり、装用者が上述した効果を感じにくくなるからである。
また、本実施形態の眼鏡レンズ１においては、上記限定に加え、プラスチック基材２の両面に配設された光学多層膜３ａ及び３ｂの６３０ｎｍ〜６７０ｎｍの波長範囲における平均反射率の和が、２．０％以下であることが好ましい。
その理由は、この平均反射率の和が、２．０％超では、青みが感じられるようになったり、装用者が上述した効果を実感し難くなったりするからである。
【００３０】
図示例の光学多層膜３ａは、上述のように、プラスチック基材２に高屈折率光学材料と低屈折率光学材料とが交互に５層積層されてなる５層構造であり、プラスチック基材２側に設けられた低屈折率光学材料よりなる第１層（低屈折率層）７ａと、第１層７ａ上に設けられた高屈折率光学材料よりなる第２層（高屈折率層）８ａと、第２層８ａ上に設けられた低屈折率光学材料よりなる第３層（低屈折率層）９ａと、第３層９ａ上に設けられた高屈折率光学材料よりなる第４層（高屈折率層）１０ａと、第４層１０ａ上に設けられた低屈折率光学材料よりなる第５層（低屈折率層）１１ａと、からなる。
図示例の光学多層膜３ｂも、上述のように、プラスチック基材２に高屈折率光学材料と低屈折率光学材料とが交互に５層積層されてなる５層構造であり、プラスチック基材２側に設けられた低屈折率光学材料よりなる第１層（低屈折率層）７ｂと、第１層７ｂ上に設けられた高屈折率光学材料よりなる第２層（高屈折率層）８ｂと、第２層８ｂ上に設けられた低屈折率光学材料よりなる第３層（低屈折率層）９ｂと、第３層９ｂ上に設けられた高屈折率光学材料よりなる第４層（高屈折率層）１０ｂと、第４層１０ｂ上に設けられた低屈折率光学材料よりなる第５層（低屈折率層）１１ｂと、からなる。
【００３１】
本実施形態においては、光学多層膜３ａ及び３ｂは、それぞれプラスチック基材２の前面及び後面に、高屈折率光学材料と低屈折率光学材料とが交互に３層以上積層されていれば、特制限的ではなく、何層積層したものであっても良いが、上記光学多層膜を眼鏡レンズに用いる場合、例えば、３〜１２層であるのが好ましく、４〜１０層であるのがより好ましく、５〜８層であるのが更に好ましい。なお、眼鏡レンズ用の光学多層膜を設計する際、一般的に、その層数は３〜１２層程度で設計することが好ましい。
光学多層膜３ａ及び３ｂにおいて、それぞれ３層以上積層するのは、３層以上でないと、高屈折率光学材料と低屈折率光学材料とを交互に積層することができないからであり、１２層以下であれば十分な生産性を維持しつつ目的の分光反射特性を得ることができるからである。
図１に示す例では、光学多層膜３ａ及び３ｂは、共に高屈折率光学材料と低屈折率光学材料とが交互に５層積層されてなる５層構造であるが、本発明はこれに限定されず、高屈折率光学材料の高屈折率層と、低屈折率光学材料の低屈折率層とが交互に積層されていれば、光学多層膜３ａと３ｂとで積層される層の数が異なっていても良いし、積層順序も異なっていても良い。
【００３２】
図１に示すように、第１層７ａ及び７ｂは、それぞれハードコート層６に接して設けられるもので、屈折率が１．４７の二酸化珪素（ＳｉＯ２）からなる低屈折率層である。なお、第１層７ａ及び７ｂを構成する低屈折率光学材料としては、ＳｉＯ２以外にも、例えば屈折率が１．３６のＭｇＦ２を用いることができる。
本実施形態における低屈折率層は、例えば、好ましくは屈折率が１．５０以下、より好ましくは１．３０〜１．５０の低屈折率光学材料からなる層である。
眼鏡レンズ用の光学多層膜を設計する際、一般的に、このような低屈折率層の光学膜厚は、０．０３０λ〜１．０００λの間で設計することが好ましい。
この際に、設計の中心波長は、４００〜６００ｎｍとして設計することが好ましい。
【００３３】
図１に示すように、第２層８ａ及び８ｂは、それぞれ第１層７ａ及び７ｂに接して設けられるもので、屈折率が２．００の二酸化ジルコニウム（ＺｒＯ２）からなる高屈折率層である。なお、第２層８ａ及び８ｂを構成する高屈折率光学材料としては、ＺｒＯ２以外にも、例えば二酸化チタン（ＴｉＯ２）や二酸化タンタル（Ｔａ２Ｏ５）を用いることもできる。さらには、ジルコニウム、チタン、タンタルの複数種からなる合金の酸化物によって形成することもできる。また、これら以外にも、例えば酸化アルミニウム（Ａｌ２Ｏ３）、二酸化イットリウム（Ｙ２Ｏ３）、二酸化ハフニウム（ＨｆＯ２）、Ｎｂ２Ｏ５（二酸化ニオブ）を用いることもできる。
本実施形態における高屈折率層は、例えば、屈折率が１．６０以上であるのが好ましく、より好ましくは１．８０〜２．４０の高屈折率光学材料からなる層であるということもできる。
眼鏡レンズ用の光学多層膜を設計する際、このような高屈折率層の光学膜厚も、０．０３０λ〜１．０００λの間で設計することが好ましく、一般的である。
【００３４】
第３層９ａ及び９ｂは、それぞれ第２層８ａ及び８ｂに接して設けられたもので、第１層７ａ及び７ｂと同様に、屈折率が１．４７の二酸化珪素（ＳｉＯ２）からなる低屈折率層である。なお、この第３層９ａ及び９ｂについても、第１層７ａ及び７ｂと同様に、ＳｉＯ２以外の低屈折率光学材料によって形成することもできる。
第４層１０ａ及び１０ｂは、それぞれ第３層９ａ及び９ｂに接して設けられたもので、第２層８ａ及び８ｂと同様に、二酸化ジルコニウム（ＺｒＯ２）からなる高屈折率層である。なお、この第４層１０ａ及び１０ｂについても、第２層８ａ及び８ｂと同様に、ＺｒＯ２以外の高屈折率光学材料によって形成することもできる。
第５層１１ａ及び１１ｂは、それぞれ第４層１０ａ及び１０ｂに接して設けられたもので、第２層８ａ及び８ｂと同様に、屈折率が１．４７の二酸化珪素（ＳｉＯ２）からなる低屈折率層である。なお、この第５層１１ａ及び１１ｂについても、第１層７ａ及び７ｂと同様に、ＳｉＯ２以外の低屈折率光学材料によって形成することもできる。
【００３５】
また、本実施形態では、上述のように、光学多層膜３ａ及び３ｂの上、すなわちプラスチック基材２から最も遠い光学多層膜３ａ及び３ｂの最外層（低屈折率層である第５層１１ａ及び１１ｂ）の上に、フッ素置換アルキル基含有有機ケイ素化合物を含む撥水撥油膜１２が設けられている。
この撥水撥油膜１２は、フッ素置換アルキル基含有有機ケイ素化合物を主成分とするもので、撥液性（撥水性、撥油性）を有するものである。すなわち、この撥水撥油膜１２は、眼鏡レンズ１の後面エネルギーを低下させ、水やけ防止、曇り防止、及び汚れ防止の機能を発揮するとともに、眼鏡レンズ後面のすべり性能を向上させ、その結果として、耐擦傷性を向上させることができる。
フッ素置換アルキル基含有有機ケイ素化合物としては、下記一般式（１）：
【００３６】
【化１】
2016181932.tif 000003
【００３７】
（式（１）中、Ｒｆは炭素数１〜１６の直鎖状又は分岐状パーフルオロアルキル基を表し、Ｙはヨウ素又は水素を表し、Ｙ’は水素または炭素数１〜５の低級アルキル基を表し、Ｙ”はフッ素又はトリフルオロメチル基を表し、Ｒ１は加水分解可能な基を表し、Ｒ２は水素又は不活性な一価の有機基を表し、ａ、ｂ、ｃ、ｄはそれぞれ０〜２００の整数を表し、ｅは０又は１を表し、ｓ及びｔはそれぞれ０〜２の整数を表し、ｗは１〜１０の整数を表す。）
及び下記一般式（２）〜（５）：
【００３８】
【化２】
2016181932.tif 000004
【００３９】
【化３】
2016181932.tif 000005
【００４０】
【化４】
2016181932.tif 000006
【００４１】
【化５】
2016181932.tif 000007
【００４２】
（式（２）〜（５）中、Ｘは酸素又は二価の有機基を表し、Ｘ’は加水分解可能な基を表し、Ｘ”は二価の有機シリコーン基を表し、Ｒ３は炭素数１〜２２の直鎖状又は分岐上アルキレン基を表し、ｑは１〜３の整数を表し、ｍ、ｎ、ｏはそれぞれ０〜２００の整数を表し、ｐは１又は２を表し、ｒは２〜２０の整数を表し、ｋは０〜２の整数を表し、ｚはｋが０又は１である場合に０〜１０の整数を表す。）
及び下記一般式（６）：
【００４３】
【化６】
2016181932.tif 000008
（式（６）中、Ｒｆ２は２価の直鎖状のパーフルオロポリエーテル基を表し、Ｒ４は炭素数１〜４のアルキル基又はフェニル基を表し、Ｒ５は加水分解可能な基を表し、ｉは０〜２の整数を表し、ｊは１〜５の整数を表し、ｕは２又は３を表す。）
の中から選択される。
【００４４】
ここで、撥水撥油膜１２に優れた耐久性を付与するには、一般式（１）〜（５）の中から選択されるフッ素置換アルキル基含有有機ケイ素化合物と、一般式（６）から選択されるフッ素置換アルキル基含有有機ケイ素化合物とを組み合わせて用いるのが好ましい。
一般式（１）〜（５）で示されるフッ素置換アルキル基含有有機ケイ素化合物としては、ダイキン工業株式会社製オプツール−ＤＳＸ、オプツール−ＡＥＳ４などを用いることができる。また、一般式（６）示されるフッ素置換アルキル基含有有機ケイ素化合物としては、信越化学工業株式会社製ＫＹ−１３０、ＫＹ−１６４などを用いることができる。
【００４５】
［眼鏡レンズの製造方法］
次に、本実施形態の眼鏡レンズの製造方法の一例について説明する。以下では、上述の図１に示す両面に光学多層膜３ａ及び３ｂが配設されている眼鏡レンズ１の製造方法に基づいて説明を行う。
本実施形態の製造方法は、プラスチック基材２の前面及び後面の両面に対して従来と同様の方法で機能性薄膜４（プライマ層５、ハードコート層６）を形成する工程と、プラスチック基材２を加熱する工程と、加熱によってプラスチック基材２を所定温度（例えば７０℃）に調整した後、このプラスチック基材２の両面上にそれぞれ光学多層膜３ａ及び３ｂを形成する工程と、光学多層膜３ａ及び３ｂ上にそれぞれ撥水撥油膜１２を形成する工程と、を備えてなる。
【００４６】
光学多層膜３ａ及び３ｂを形成する工程は、高屈折率光学材料と低屈折率光学材料とを交互に複数積層して多層構造の膜を形成する処理であり、第１層７ａ及び７ｂの低屈折率光学材料からなる低屈折率層、その上に、第２層８ａ及び８ｂの高屈折率光学材料からなる高屈折率層、その上に、第３層９ａ及び９ｂの低屈折率層、その上に、第４層１０ａ及び１０ｂの高屈折率層の厚膜、その上に、第５層１１ａ及び１１ｂの低屈折率層を順次形成する処理である。これらの第１層〜第５層の各層の形成には、真空蒸着法が好適に用いられる。
【００４７】
図３は、光学多層膜３ａ及び３ｂの各層７ａ及び７ｂ〜１１ａ及び１１ｂを形成するための真空蒸着装置（以下、単に蒸着装置ともいう）３０の一例を示す図である。図３に示すように蒸着装置３０は、第１成膜室３１と第２成膜室３２と第３成膜室３３とを備えて構成されている。これら第１成膜室３１、第２成膜室３２、第３成膜室３３は、それぞれの内部がほぼ真空に減圧され、その状態に保持されるようになっている。なお、真空蒸着装置３０を用いて、本実施形態の眼鏡レンズ１用の光学多層膜３ａ及び３ｂを成膜する際、一般的に、その蒸着圧力を、１．０×１０−３Ｐａ〜１．０×１０−４Ｐａ程度の真空にして蒸着することが好ましい。
また、蒸着装置３０は、図示しない温調手段により、第１成膜室３１、第２成膜室３２、第３成膜室３３のそれぞれの内部温度が調整可能になっている。
【００４８】
蒸着装置３０は、第１成膜室３１、第２成膜室３２、第３成膜室３３のそれぞれの内部空間に、保持部材３４を備えている。保持部材３４は、その上面（保持面）が曲面状になっており、かつ、回転可能に構成されており、この上面に複数のプラスチック基材２を保持するようになっている。
蒸着装置３０の蒸着源３５は、第２成膜室３２の内側の空間に配置されている。蒸着源３５は、第１蒸着源３５Ａ及び第２蒸着源３５Ｂからなる。また、第２成膜室３２には、蒸着源３５にビームを照射可能な光源装置３６が配置されている。光源装置３６は、蒸着源３５に対して電子を照射して蒸着源３５の構成粒子を叩き出すことができるものである。
【００４９】
光源装置３６から射出された電子が蒸着源３５に照射されることによって、その蒸着源３５から、光学多層膜３ａ及び３ｂを形成するための材料（ガス）が放出される。
例えば、光源装置３６が、第２蒸着源３５Ｂにビームを照射することにより、ＳｉＯ２の蒸気を第２蒸着源３５Ｂから放出させ、保持部材３４に保持されているプラスチック基材２の両面上に供給し、蒸着させる。これにより、光学多層膜３ａ及び３ｂの低屈折率層である第１層７ａ及び７ｂ、第３層９ａ及び９ｂ及び第５層１１ａ及び１１ｂを形成することができる。同様に、光源装置３６が、第１蒸着源３５Ａにビームを照射することにより、ＺｒＯ２の蒸気を第１蒸着源３５Ａから放出させ、保持部材３４に保持されているプラスチック基材２の両面上に供給し蒸着させる。これにより、光学多層膜３の高屈折率層である第２層８ａ及び８ｂと第４層１０ａ及び１０ｂとを形成することができる。
【００５０】
すなわち、第１蒸着源３５Ａに対するビームの照射と第２蒸着源３５Ｂに対するビームの照射とを交互に行うことにより、保持部材３４に保持されているプラスチック基材２の両面上に、高屈折率光学材料からなる層と低屈折率光学材料からなる層とを交互に形成し積層することができる。但し、本実施形態では、プラスチック基材２の両面上に光学多層膜３ａ及び３ｂを、その５３０〜５７０ｎｍの波長範囲における平均反射率の和が３．０〜６．０％となるように形成する。
なお、第１蒸着源３５Ａとして酸化ジルコニウム（ＺｒＯ）からなる蒸着源を用い、第２成膜室３２の内部空間に酸素を導入しながら第１蒸着源３５Ａにビームを照射し、二酸化ジルコニウム（ＺｒＯ２）からなる高屈折率光学材料層を形成するようにしてもよい。
また、本実施形態の眼鏡レンズの製造方法において、光学多層膜３ａ及び３ｂを形成する工程は、光学多層膜３ａ及び３ｂを構成する層のうちの少なくとも一層を、イオンビームアシストを施しながら成膜を行う工程を含んでいてもよい。本実施形態の眼鏡レンズの製造方法が、かかる工程を含むことにより、光学多層膜を構成する高屈折率光学材料と低屈折率光学材料との間に、ＩＴＯや金属等の導電体膜が配設される。
【００５１】
図４は、イオンビームアシストを施すための成膜装置３０ａの一例を示す図である。成膜装置３０ａは、図３で示された真空蒸着装置３０の第２成膜室にイオンガン３７が備え付けられた構成となっている。図４において、図３に示した真空蒸着装置３０と同じ構成要素には、同一の符号を付してその説明を省略する。
本実施形態においては、光学多層膜３ａ及び３ｂを構成する高屈折率層である第４層１０ａ及び１０ｂと低屈折率層である第５層１１ａ及び１１ｂとの間に、ＩＴＯや金属等の導電体膜を配設する際に、イオンビームアシストを施しながら成膜を行う。
なお、成膜室３２内で光学多層膜３ａ及び３ｂを構成する層のうち少なくとも一層を、イオンビームアシストを施しながら成膜を行えばよく、イオンビームアシストを施す対象は、導電体膜に限定されない。
【００５２】
本実施形態において、この成膜装置３０ａの第２成膜室は、プラスチック基材２上に第４層１０ａ及び１０ｂが成膜された基材を保持する保持部材３４と、蒸着源３５ａと、蒸着源３５ａと離間して配置されたイオンガン３７と、光源装置３６を主体として構成されている。
また、成膜装置３０ａはその内部が真空蒸着装置３０と同様にほぼ真空に減圧され、プラスチック基材２の周囲を真空雰囲気に保持できるようになっている。更に成膜装置３０ａには、ガスボンベ等の雰囲気ガス供給源が接続されていて、真空容器の内部を真空等の低圧状態で、かつ、酸素ガス、アルゴンガス、またはその他の不活性ガス雰囲気、あるいは、酸素を含む不活性ガス雰囲気にすることができるようになっている。
【００５３】
蒸着源３５ａは、例えばＩＴＯを含むものである。光源装置３６が蒸着源３５ａにビームを照射することによって、ガス化されたＩＴＯがその蒸着源３５ａから放出され、保持部材３４に保持されているプラスチック基材２に供給される。これにより、第４層１０ａ及び１０ｂの上にＩＴＯからなる導電体膜を形成することができる。
イオンガン３７は、第２成膜室３２の内部に、イオン化させるガスを導入し、正面に引き出し電極を備えて構成されている。そして、ガスの原子または分子の一部をイオン化し、そのイオン化した粒子を引き出し電極で発生させた電界で制御してイオンビームとして照射する装置である。
光源装置３６は、イオンガン３７と同等の構成をなし、蒸着源３５ａに対して電子を照射して蒸着源３５ａの構成粒子を叩き出すことができるものである。なお、成膜装置３０ａにおいては、蒸着源３５ａの構成粒子を叩き出すことができることが重要であるので、蒸着源３５ａに高周波コイル等で電圧を印加して蒸着源３５ａの構成粒子を叩き出し可能なように構成し、光源装置３６を省略しても良い。
【００５４】
次に、上述の構成の成膜装置３０ａを用いてプラスチック基材２上の高屈折率層の第４層１０ａ及び１０ｂの上にＩＴＯの導電体膜を形成する場合について説明する。ＩＴＯの導電体膜を形成するには、ＩＴＯの蒸着源３５ａを用いるとともに、イオンガン３７から照射されるイオンを保持部材３４の上面に照射できるようにする。次にプラスチック基材２を収納している成膜室３２の内部を真空引きして減圧雰囲気とする。そして、イオンガン３７と光源装置３６を作動させる。なお、成膜装置３０ａでイオンビームアシストを用いて眼鏡レンズ用の光学多層膜を成膜する際、イオン源の方式によって変化するので、一般的に規定するのは難しいが、例えば一例として、その加速電圧は１００Ｖ〜１０００Ｖの間で、加速電流は１０〜５００ｍＡで成膜することが好ましい。
光源装置３６から蒸着源３５ａに電子を照射すると、蒸着源３５ａの構成粒子が叩き出されて第４層１０ａ及び１０ｂ上に飛来する。そして、第４層１０ａ及び１０ｂ上に、蒸着源３５ａから叩き出した構成粒子を堆積させると同時に、イオンガン３７からアルゴンイオンを照射する。
本実施形態において、イオンビームアシストは、不活性ガス、酸素ガス、及び不活性ガスと酸素ガスの混合ガスから選ばれる少なくとも一種のガスを用いて行われることが好ましい。該不活性ガスはアルゴンであることが好ましい。
【００５５】
このようにして光学多層膜３ａ及び３ｂを形成したら、これらの上に撥水撥油膜１２をそれぞれ形成して、眼鏡レンズ１を形成する。
撥水撥油膜１２の形成方法としては、ディッピング法、スピンコート法、スプレー法などの湿式法、あるいは真空蒸着法などの乾式法がある。
湿式法の中では、ディッピング法が一般的であり、よく用いられる。この方法は、フッ素置換アルキル基含有有機ケイ素化合物を有機溶剤に溶解した液中に、光学多層膜３ａ及び３ｂまで形成し眼鏡レンズを浸漬し、一定条件で引き上げ、乾燥させて成膜する方法である。有機溶剤としては、パーフルオロヘキサン、パーフルオロ−４−メトキシブタン、パーフルオロ−４−エトキシブタン、メタキシレンヘキサフルオライドなどが使用される。
【００５６】
有機溶剤による希釈濃度は、０．０１〜０．５重量％が好ましく、０．０３〜０．１重量％がより好ましい。濃度が低すぎると十分な膜厚の撥水撥油層１２が得られず、また、濃度が高すぎると塗布むらが発生しやすく、材料コストも高くなってしまう。
乾式法の中では、真空蒸着法がよく用いられる。この方法は、フッ素置換アルキル基含有有機ケイ素化合物を真空槽内で加熱して蒸発させ、撥水撥油膜１２を形成する方法である。
【００５７】
このようにして形成された本実施形態の眼鏡レンズ１にあっては、光学多層膜３ａ及び３ｂをその５３０〜５７０ｎｍの波長範囲における平均反射率の和が、３．０〜６．０％であるように構成したので、上述したように、年配者が装用した時に、薄暗いところでも、物が明るく鮮やかに、特に、赤の鮮やかさが失われず、赤が明るく見えるようにすることができ、白色、例えば、パソコンの白い画面がより白く見えるようにすることができ、その結果、パソコン作業等の白色を注視する作業をより快適に行うことができる。
なお、本実施形態の眼鏡レンズは、装用して光源を観察した場合、人工太陽照明灯、昼光色ＬＥＤ電球、及び昼光色蛍光灯などのいずれの光源においても、装用しない場合に比べて、光源の色温度を１％〜３％上昇させることができる。
また、眼鏡レンズの製造方法にあっては、このような年配者の目に好適な優れた眼鏡レンズを確実に提供することができる。
【００５８】
上述したように、本実施形態の眼鏡レンズ１は、両面の光学多層膜３ａ及び３ｂの５３０ｎｍ〜５７０ｎｍの中波長範囲の光を選択的にカットするものであり、また、好ましくは、少なくとも片側の面の光学多層膜において、その視感反射率を所定範囲内に収めて、他の可視波長領域の大部分において僅かに光をカットするものである。
上記従来技術において、図１２を用いて説明したように、人の目は、明るい所では視感度（視感効率）自体は低く、感度ピークは、５５５ｎｍ付近となるが、光が足りなくなって暗くなってくると、視感度は上昇して高くなり、感度ピークは、短波長側にシフトし、ずれてくる。このため、人の目には、明るいところで赤色と青色が同じような明るさに見えても、薄暗いところでは赤はくすんで暗く見えるプルキンエ現象が生じる。
このため、５３０ｎｍ〜５７０ｎｍの中波長領域における光を選択的にカットすると共に、好ましくは他の可視波長領域の大部分において僅かに光をカットして、薄暗いところでの感度が低くなり、暗く見える薄い赤色の本実施形態の眼鏡レンズを装用することによって、薄暗いところでも物が明るく鮮やかに見えると言う効果を更に得ることができる。
【実施例】
【００５９】
以下に、本発明を実施例に基づいてより具体的に説明するが、本発明は以下の実施例に限定されるものではない。
＜実施例１＞
図１に示すプラスチック基材２であるウレタン系合成樹脂基板の両面（眼鏡レンズ１の表面（前面；外側）及び後面（顔側））上に、屈折率１．６７のプライマコート、及び屈折率１．６７のシリコン系ハードコートを加熱硬化にて施してプライマ層５及びハードコート層６からなる機能性薄膜４を形成する前処理を行った後、それらの上に、以下に示すように、真空蒸着法により光学多層膜３ａ及び３ｂを成膜して、実施例１の眼鏡レンズ１を作製した。【００６０】
後面：ウレタン系合成樹脂基板（以下、プラスチック基材２と表す）を真空槽内に設けられた回転するドームにセットし、真空槽内の温度を７０度に加熱し、圧力が１．０×１０−３Ｐａになるまで排気し、加速電圧５００Ｖ、加速電流１００ｍＡの条件でＡｒイオンビームクリーニングを６０秒間施した後、プラスチック基材２の後面に、後面側から順次、第１層ＳｉＯ２(屈折率１．４７)を光学的膜厚０.１００λ、第２層ＺｒＯ２(屈折率２．００)を光学的膜厚０.１５０λ、第３層ＳｉＯ２(屈折率１．４７)を光学的膜厚０.０８０λ、第４層ＺｒＯ２(屈折率２．００)を光学的膜厚０.２５０λ、第５層ＳｉＯ２(屈折率１．４７)を光学的膜厚０.３００λで積層して、光学多層膜３ｂを形成した。
表面（前面；外側）：顔側の表面と同様の装置、加工雰囲気下で、前処理後のプラスチック基材２の前面に、前面側から順次、第１層ＳｉＯ２(屈折率１．４７)を光学的膜厚０.１５０λ、第２層ＺｒＯ２(屈折率２．００)を光学的膜厚０.０８０λ、第３層ＳｉＯ２(屈折率１．４７)を光学的膜厚０.０４０λ、第４層ＺｒＯ２(屈折率２．００)を光学的膜厚０.５００λ、第５層ＳｉＯ２(屈折率１．４７)を光学的膜厚０.２５０λで積層して、光学多層膜３ａを形成した。
なお、各実施例及び各比較例において、両面の光学多層膜３ａ及び３ｂとも、波長λは、設計の中心波長で５００ｎｍとした。【００６１】
こうして作製された実施例１の眼鏡レンズ１の表面（前面）の光学多層膜３ａの反射分光特性を図５に示し、実施例１の後面の光学多層膜３ｂの反射分光特性を図６に示す。
また、５３０〜５７０ｎｍ、４３０〜４７０ｎｍ、及び６３０〜７３０ｎｍ、並びに５３０〜５８０ｎｍの各波長領域における前面及び後面の光学多層膜３ａ及び３ｂの各平均反射率、及び前面と後面との平均反射率の和を求めた。なお、平均反射率は、波長１ｎｍおきに測定した反射率の平均である。また、前面及び後面の光学多層膜３ａ及び３ｂの各視感反射率、及び前面と後面との視感反射率の和を求めた。
実施例１の多層膜の構成及び膜特性として求められた５３０〜５７０ｎｍ、５３０〜５８０ｎｍ、４３０〜４７０ｎｍ、及び６３０〜７３０ｎｍの４つの波長範囲の平均反射率及び視感反射率の値を、後面、表面（前面）、及び後面と表面（前面）の和それぞれについて表１に示す。【００６２】
図５から明らかなように、実施例１の前面の光学多層膜３ａは、その５３０〜５７０ｎｍの波長範囲における分光反射率が中程度に高くなっており、図６に示す反射分光特性を持ち、眼鏡レンズに用いられる一般的な反射防止膜である実施例１の後面の光学多層膜３ｂと組み合わせることにより、５３０〜５７０ｎｍ、及び５３０〜５８０ｎｍの波長範囲以外の波長範囲の光をカットしすぎることなく、５３０〜５７０ｎｍ（５３０〜５８０ｎｍ）の緑光を適切にカットできていることが分かる。
さらに、図５から明らかなように、実施例１の光学多層膜３ａは、５３０〜５７０ｎｍ（５３０〜５８０ｎｍ）の波長範囲における分光反射率に１つの極大値を有し、その反射率の極大値が、３．０％であり、２．０〜６．０％の範囲内にあることが分かる。
なお、上述したように、実施例１の前面の光学多層膜３ａでは、５３０〜５７０ｎｍの波長範囲を５３０〜５８０ｎｍの波長範囲に拡大しても、同様な反射分光特性を示すことがわかる。【００６３】
＜実施例２＞
実施例１と同様に、プラスチック基材２の両面上に前処理を行った後、以下に示すように、真空蒸着法により、光学多層膜３ａ及び３ｂを成膜して、実施例２の眼鏡レンズ１を作製した。
前面：実施例１と同様の装置を用いて、同様の加工雰囲気下で、真空蒸着法により、前処理後のプラスチック基材２の前面に、前面側から順次、第１層ＳｉＯ２(屈折率１．４７)を光学的膜厚０.２５０λ、第２層ＺｒＯ２(屈折率２．００)を光学的膜厚０.０４０λ、第３層ＳｉＯ２(屈折率１．４７)を光学的膜厚０.０６０λ、第４層ＺｒＯ２(屈折率２．００)を光学的膜厚０.５５０λ、第５層ＳｉＯ２(屈折率１．４７)を光学的膜厚０.２５０λで積層して、光学多層膜３ａを形成した。
後面：実施例１と同様の装置を用いて、同様の加工雰囲気下で、真空蒸着法により、前処理後のプラスチック基材２の後面に、実施例１の後面の光学多層膜３ｂと全く同一の多層膜の構成を有する実施例２の後面の光学多層膜３ｂを形成した。【００６４】
こうして作製された実施例２の眼鏡レンズ１の前面の光学多層膜３ａの反射分光特性を図７に示す。なお、実施例２の後面の光学多層膜３ｂの反射分光特性は、図６に示す実施例１の後面の光学多層膜３ｂと同様であった。
また、実施例１と同様にして、膜特性として、上述した４つの波長範囲の平均反射率、及び視感反射率を前面（表面）、後面、及び前面（表面）、後面の和それぞれについて求めた。
実施例２の多層膜の構成及び膜特性を表１に示す。【００６５】
図７から明らかなように、実施例２の前面の光学多層膜３ａは、その５３０〜５７０ｎｍの波長範囲における分光反射率が中程度に高くなっており、図６に示す反射分光特性を持ち、眼鏡レンズに用いられる一般的な反射防止膜である実施例２の後面の光学多層膜３ｂと組み合わせることにより、５３０〜５７０ｎｍの波長範囲以外の波長範囲の光をカットしすぎることなく、５３０〜５７０ｎｍの緑光を適切にカットできていることが分かる。
さらに、図７から明らかなように、実施例２の光学多層膜３ａは、５３０〜５７０ｎｍの波長範囲における分光反射率に１つの極大値を有し、その反射率の極大値が、５．０％であり、２．０〜６．０％の範囲内にあることが分かる。
また、実施例２の前面の光学多層膜３ａでは、実施例１と同様に、５３０〜５７０ｎｍの波長範囲を５３０〜５８０ｎｍの波長範囲に拡大しても、同様な反射分光特性を示すことがわかる。【００６６】
＜比較例１＞
前面：実施例１と同様の装置を用いて、同様の加工雰囲気下で、真空蒸着法により、前処理後のプラスチック基材２の前面に、実施例１の後面の光学多層膜３ｂと全く同一の多層膜の構成を有する比較例１の前面の光学多層膜を形成した。
後面：実施例１と同様の装置を用いて、同様の加工雰囲気下で、真空蒸着法により、前処理後のプラスチック基材２の後面に、実施例１の後面の光学多層膜３ｂと全く同一の多層膜の構成を有する比較例１の後面の光学多層膜を形成した。
こうして、比較例１の眼鏡レンズを作製した。
こうして作製された比較例１の前面及び後面の光学多層膜の反射分光特性は、実施例１及び２の後面の光学多層膜３ｂと同様に、眼鏡レンズに用いられる一般的な反射防止膜の反射分光特性である図６に示されるものとなった。【００６７】
また、実施例１と同様にして、比較例１の前面及び後面の光学多層膜の４つの波長範囲の平均反射率、及び視感反射率を求めた。
比較例１の多層膜の構成及び膜特性を表２に示す。
図６から明らかなように、比較例１の前面及び後面の光学多層膜は、共に眼鏡レンズに用いられる一般的な反射防止膜であり、その５３０〜５７０ｎｍ（５３０〜５８０ｎｍ）の波長範囲における分光反射率が高くなっておらず、実施例１の図５に示す反射分光特性とは全く異なる反射分光特性を示していることが分かる。【００６８】
＜比較例２＞
前面：実施例１と同様の装置を用いて、同様の加工雰囲気下で、真空蒸着法により、前処理後のプラスチック基材２の前面に、前面側から順次、第１層ＺｒＯ２(屈折率２．００)を光学的膜厚０．１００λ、第２層ＳｉＯ２(屈折率１．４７)を光学的膜厚０．０８０λ、第３層ＺｒＯ２(屈折率２．００)を光学的膜厚０．０６０λ、第４層ＳｉＯ２(屈折率１．４７)を光学的膜厚０．４００λ、第５層ＺｒＯ２(屈折率２．００)を光学的膜厚０．１５０λ、第６層ＳｉＯ２(屈折率１．４７)を光学的膜厚０．１００λ、第７層ＺｒＯ２(屈折率２．００)を光学的膜厚０．１８０λ、第８層ＳｉＯ２(屈折率１．４７)を光学的膜厚０.２８０λで積層して、比較例２の前面の光学多層膜を形成した。
後面：実施例１と同様の装置を用いて、同様の加工雰囲気下で、真空蒸着法により、前処理後のプラスチック基材２の後面に、実施例１の後面の光学多層膜３ｂと全く同一の多層膜の構成を有する比較例２の後面の光学多層膜を形成した。
こうして、比較例２の眼鏡レンズを作製した。【００６９】
こうして作製された比較例２の眼鏡レンズ１の前面の光学多層膜の反射分光特性を図８に示す。なお、比較例２の後面の光学多層膜の反射分光特性は、図６に示す実施例１の後面の光学多層膜３ｂと同様であった。
また、実施例１と同様にして、比較例２の前面及び後面の光学多層膜の４つの波長範囲の平均反射率、及び視感反射率を求めた。
比較例２の多層膜の構成及び膜特性を表２に示す。
図８から明らかなように、比較例２の前面の光学多層膜は、その５３０〜５７０ｎｍ（５３０〜５８０ｎｍ）の波長範囲における分光反射率が高くなりすぎており、実施例１の図５に示す反射分光特性とは全く異なる反射分光特性を示していることが分かる。また、比較例２の前面の光学多層膜は、図６に示す反射分光特性を持ち、一般的な反射防止膜である比較例２の後面の光学多層膜と組み合わせても、５３０〜５７０ｎｍ（５３０〜５８０ｎｍ）の緑光をカットしすぎることになることが分かる。【００７０】
＜比較例３＞
前面：実施例１と同様の装置を用いて、同様の加工雰囲気下で、真空蒸着法により、前処理後のプラスチック基材２の前面に、前面側から順次、第１層ＺｒＯ２(屈折率２．００)を光学的膜厚０．１００λ、第２層ＳｉＯ２(屈折率１．４７)を光学的膜厚０．０６０λ、第３層ＺｒＯ２(屈折率２．００)を光学的膜厚０．０６０λ、第４層ＳｉＯ２(屈折率１．４７)を光学的膜厚０．４２０λ、第５層ＺｒＯ２(屈折率２．００)を光学的膜厚０．１５０λ、第６層ＳｉＯ２(屈折率１．４７)を光学的膜厚０．１００λ、第７層ＺｒＯ２(屈折率２．００)を光学的膜厚０．１８０λ、第８層ＳｉＯ２(屈折率１．４７)を光学的膜厚０.２７０λで積層して、比較例３の前面の光学多層膜を形成した。
後面：実施例１と同様の装置を用いて、同様の加工雰囲気下で、真空蒸着法により、前処理後のプラスチック基材２の後面に、実施例１の後面の光学多層膜３ｂと全く同一の多層膜の構成を有する比較例３の後面の光学多層膜を形成した。
こうして、比較例３の眼鏡レンズを作製した。【００７１】
こうして作製された比較例３の眼鏡レンズ１の前面の光学多層膜の反射分光特性を図９に示す。なお、比較例３の後面の光学多層膜の反射分光特性は、図６に示す実施例１の後面の光学多層膜３ｂと同様であった。
また、実施例１と同様にして、比較例３の前面及び後面の光学多層膜の４つの波長範囲の平均反射率および、視感反射率を求めた。
比較例３の多層膜の構成及び膜特性を表２に示す。
図９から明らかなように、比較例３の前面の光学多層膜は、その５３０〜５７０ｎｍ（５３０〜５８０ｎｍ）の波長範囲における分光反射率が高くなりすぎており、実施例１の図５に示す反射分光特性とは全く異なる反射分光特性を示していることが分かる。また、比較例３の前面の光学多層膜は、図６に示す反射分光特性を持ち、一般的な反射防止膜である比較例２の後面の光学多層膜と組み合わせても、５３０〜５７０ｎｍ（５３０〜５８０ｎｍ）の緑光をカットしすぎることになることが分かる。【００７２】
【表１】
2016181932.tif 000009
【００７３】
【表２】
2016181932.tif 000010
【００７４】
このようにして得られた実施例１〜２と比較例１〜３を比較すると、以下の結果が得られた。
まず、実施例１の前面の光学多層膜３ａは、表１から明らかなように、それらの５３０〜５７０ｎｍ、及び５３０〜５８０ｎｍの波長範囲における平均反射率が、それぞれ、３．０％、及び２．９％であり、いずれも、２．５〜５．５％の範囲内にあることが分かる。また、実施例１の光学多層膜３ａ及び３ｂは、表１から明らかなように、それらの５３０〜５７０ｎｍ、及び５３０〜５８０ｎｍの波長範囲における平均反射率の和が、それぞれ、３．６％、及び３．４％であり、いずれも、３．０〜６．０％の範囲内にあることが分かる。また、実施例１の前面及び後面の光学多層膜３ａ及び３ｂは、各視感反射率が、それぞれ２．４％及び０．６％であり、前面の光学多層膜３ａの視感反射率が１．５％〜５．０％の範囲内にあることが分かる。さらに、実施例１の前面の光学多層膜３ａは、４３０〜４７０ｎｍの波長範囲における平均反射率が、０．５％で、６３０〜６７０ｎｍの波長範囲における平均反射率が、０．６％であり、いずれも２．０％以下であることが分かる。また、実施例１の前面及び後面の光学多層膜３ａ及び３ｂは、それらの４３０〜４７０ｎｍの波長範囲における平均反射率の和が、１．０％で、６３０〜６７０ｎｍの波長範囲における平均反射率の和が、１．２％であり、いずれも２．０％以下の範囲内にあることが分かる。【００７５】
次に、実施例２の前面の光学多層膜３ａは、表１から明らかなように、それらの５３０〜５７０ｎｍ、及び５３０〜５８０ｎｍの波長範囲における平均反射率が、それぞれ、４．９％、及び４．８％であり、いずれも、２．５〜５．５％の範囲内にあることが分かる。また、実施例２の光学多層膜３ａ及び３ｂは、表１から明らかなように、それらの５３０〜５７０ｎｍ、及び５３０〜５８０ｎｍの波長範囲における平均反射率の和が、それぞれ、５．５％、及び５．３％であり、いずれも、３．０〜６．０％の範囲内にあることが分かる。また、実施例２の前面及び後面の光学多層膜３ａ及び３ｂは、各視感反射率が、それぞれ４．６％及び０．６％であり、前面の光学多層膜３ａの視感反射率が１．５％〜５．０％の範囲内にあることが分かる。さらに、実施例２の前面の光学多層膜３ａは、４３０〜４７０ｎｍの波長範囲における平均反射率が、０．７％で、６３０〜６７０ｎｍの波長範囲における平均反射率が、１．１％であり、いずれも２．０％以下であることが分かる。また、実施例２の前面及び後面の光学多層膜３ａ及び３ｂは、それらの４３０〜４７０ｎｍの波長範囲における平均反射率の和が、１．２％で、６３０〜６７０ｎｍの波長範囲における平均反射率の和が、１．７％であり、いずれも２．０％以下の範囲内にあることが分かる。
次に、比較例１、２及び３の前面及び後面の光学多層膜は、両面の光学多層膜の５３０〜５７０ｎｍの波長範囲における平均反射率の和が、それぞれ、１．２％、７．４％及び９．４％であり、また、両面の光学多層膜の５３０〜５８０ｎｍの波長範囲における平均反射率の和が、それぞれ、１．０％、７．２％、及び９．１％であり、いずれも、３．０〜６．０％の範囲から外れていることが分かる。【００７６】
次に、実施例１〜２及び比較例１〜３の眼鏡レンズをフレームに枠入れし、眼鏡レンズとして被験者による装用テストを実施し、官能評価を行った。この官能評価は、被験者として、３０〜６０歳代の一般的な人を選び、実施例１〜２及び比較例１〜３の眼鏡レンズを装用させて、眼鏡レンズを装用しない状態と比べてパソコンの画面（特にエクセルファイルでの作業）がより白く感じるか否かのアンケートを行った。【００７７】
眼鏡レンズを装用しない状態と比較して、薄暗い環境で風景や物、特に赤が鮮やかに明るく見えたり、白いパソコン画面がより白く見えたりする効果が感じられたものを〇と評価した。眼鏡レンズを装用しない状態と比較して、効果が感じられなかった、又はレンズ表面の反射の煩わしさや暗さを感じた場合には×と評価した。
さらに、人工太陽（照明）灯、昼光色ＬＥＤ（電球）、昼光色蛍光灯の光源の色温度を、分光放射輝度計を用いて、実施例１、２、比較例１、２、３のレンズを通した場合と通さない場合で測定し、比較を行った。
アンケートによる官能評価結果と各光源の色温度の測定結果を表３に示す。【００７８】
【表３】
2016181932.tif 000011
【００７９】
実施例１及び２は、上述の３つの各波長領域における両面の光学多層膜の平均反射率の和が、本発明範囲に収まるもので、薄暗い環境での物、特に物の赤の見えの鮮やかさ及び明るさの向上効果、並びに白いパソコン画面等の白の見えの向上効果が見られ、評価が〇であった。
また、それぞれの光源の色温度を、実施例１及び２の眼鏡レンズを通して測定した場合、眼鏡レンズを通さず測定した色温度よりも高く測定されている。
これに対し、比較例１は、５３０〜５７０ｎｍ（５３０〜５８０ｎｍ）における平均反射率の和が、３．０〜６．０％の限定範囲よりも低く、効果が得られず、評価が×であった。色温度も眼鏡レンズ無しの場合とほぼ等しい値が測定されている。
さらに、比較例２及び３は、色温度は高く測定されているが、５３０〜５７０ｎｍ（５３０〜５８０ｎｍ）における平均反射率の和が３．０〜６．０％の限定範囲よりも高く、効果が得られず評価が×であった。これは、眼鏡レンズとして装用する際に、反射率が高すぎるために、眼鏡レンズの反射が装用者の視界内で煩わしく感じられることなどが原因に挙げられた。
以上の結果から、本実施形態のレンズを通して光源を観測する場合、かけない場合に比べて観測される光源の色温度が１〜３％上昇することが好ましいことが分かる。【００８０】
以上から、本実施形態によれば、年配者が装用した時に、薄暗いところでも、物が明るく鮮やかに、特に、赤の鮮やかさが失われず、赤が明るく見えるようにすることができ、白色、例えば、パソコンの白い画面がより白く見えるようにすることができ、その結果、パソコン作業等の白色を注視する作業をより快適に行うことができる眼鏡レンズを提供することができることが明らかである。
【符号の説明】
【００８１】
１…眼鏡レンズ、２…プラスチック基材、３ａ，３ｂ…光学多層膜、４…機能性薄膜、５…プライマ層（機能性薄膜）、６…ハードコート層（機能性薄膜）、７ａ，７ｂ…第１層（低屈折率層）、８ａ，８ｂ…第２層（高屈折率層）、９ａ，９ｂ…第３層（低屈折率層）、１０ａ，１０ｂ…第４層（高屈折率層）、１１ａ，１１ｂ…第５層（低屈折率層）、１２…撥水撥油膜、３０…真空蒸着装置（蒸着装置）、３０ａ…成膜装置、３１…第１成膜室、３２…第２成膜室、３３…第３成膜室、３４…保持部材、３５，３５ａ…蒸着源、３５Ａ…第１蒸着源、３５Ｂ…第２蒸着源、３６…光源装置、３７…イオンガン
【図１】
2016181932.tif 000012
【図２】
2016181932.tif 000013
【図３】
2016181932.tif 000014
【図４】
2016181932.tif 000015
【図５】
2016181932.tif 000016
【図６】
2016181932.tif 000017
【図７】
2016181932.tif 000018
【図８】
2016181932.tif 000019
【図９】
2016181932.tif 000020
【図１０】
2016181932.tif 000021
【図１１】
2016181932.tif 000022
【図１２】
2016181932.tif 000023
【国際調査報告】
2016181932.tif 000024
2016181932.tif 000025
2016181932.tif 000026
2016181932.tif 000027